그 결과 도 9 에 나타낸 바 와 같이 , 본 발명 의 제조 방법 으로 제작 된 연료 전지용 전극 촉매 ( Pt / C - S ) 가 상용 백금 촉매 ( TANAKA 사 , Pt / C - TKK ) 보다 높 은 peak power density 를 보였 다 . 또한 본 발명 의 연료 전지용 전극 촉매 ( Pt / C - S ) 의 경우 peak power density 에서 기존 합성법 으로 제작 된 백금 촉매 ( Pt / C ) 보다 0 . 15 W / cm 2 만큼 높 았 다 . 이 를 통해 본 발명 으로 제작 된 백금 입자 표면 에 존재 하 는 이종원 소 가 도핑 된 탄소 층 이 산소 환원 반응 활성 증대 에 큰 기여 를 함 을 확인 할 수 있 다 .